(57)【要約】  【課題】  ＡＬＣ部材を用いて構成されたＡＬＣ構造物に関し、長期に亘って該ＡＬＣ構造物よりＡＬＣ片が剥落することを防止しうる剥落防止方法及び剥落防止構造を提供することを一の目的とする。  【解決手段】  複数のＡＬＣ部材１が目地部３を介して配置され、該目地部３には弾性部材２が介装されてなるＡＬＣ構造物１０の剥落防止方法であって、前記ＡＬＣ部材１の表面にプライマー４を塗布するプライマー塗布工程と、前記目地部３に弾力性のあるパテ材５を充填する目地部充填工程と、前記プライマー４が塗布されたＡＬＣ部材１表面に弾力性のあるパテ材６を塗布しつつ該パテ材６により網状繊維材７をＡＬＣ部材１表面に固定する網状繊維材固定工程と、前記パテ材６の表面を柔軟性のある表面被覆材９で被覆する表面保護工程とを有することを特徴とするＡＬＣ構造物１０の剥落防止方法による。【選択図】  図２
2010106567.tif 000002
【特許請求の範囲】
【請求項１】
複数のＡＬＣ部材が目地部を介して配置され、該目地部には弾性部材が介装されてなるＡＬＣ構造物の剥落防止方法であって、
前記ＡＬＣ部材の表面にプライマーを塗布するプライマー塗布工程と、前記目地部に弾力性のあるパテ材を充填する目地部充填工程と、前記プライマーが塗布されたＡＬＣ部材表面に弾力性のあるパテ材を塗布しつつ該パテ材により網状繊維材をＡＬＣ部材表面に固定する網状繊維材固定工程と、前記パテ材の表面を柔軟性のある表面被覆材で被覆する表面保護工程とを有することを特徴とするＡＬＣ構造物の剥落防止方法。
【請求項２】
前記パテ材が、セメント１００重量部に対して５重量部以上３０重量部未満のポリマー固形分を含むポリマーセメントモルタルからなり、該ポリマーセメントモルタルには、ガラス転移温度が−５０℃〜−２０℃のアクリル樹脂を含んでなるアクリル系ポリマーディスパージョンが添加されていることを特徴とする請求項１記載のＡＬＣ構造物の剥落防止方法。
【請求項３】
前記表面被覆材が、セメント１００重量部に対して３０重量部以上１２０重量部未満のポリマー固形分を含むポリマーセメントモルタルからなり、該ポリマーセメントモルタルには、ガラス転移温度が−５０℃〜−２０℃のアクリル樹脂を含んでなるアクリル系ポリマーディスパージョンが添加されていることを特徴とする請求項１又は２記載のＡＬＣ構造物の剥落防止方法。
【請求項４】
前記網状繊維材は、少なくとも経方向、斜方向および逆斜方向の３軸方向の糸で構成される積層布であり、且つ、ポリプロピレン樹脂製であることを特徴とする請求項１〜３の何れかに記載のＡＬＣ構造物の剥落防止方法。
【請求項５】
複数のＡＬＣ部材が目地部を介して配置され、該目地部には弾性部材が介装されてなるＡＬＣ構造物の剥落防止構造であって、
前記ＡＬＣ部材の表面にプライマーが塗布され、前記目地部に弾力性のあるパテ材が充填され、前記プライマーが塗布されたＡＬＣ部材表面に弾力性のあるパテ材によって網状繊維材が固定され、前記パテ材の表面に柔軟性のある表面被覆材が被覆されてなることを特徴とするＡＬＣ構造物の剥落防止構造。
【発明の詳細な説明】
【技術分野】
【０００１】
本発明は、ＡＬＣ部材を用いて構成されたＡＬＣ構造物の剥落防止方法に関する。
【背景技術】
【０００２】
軽量気泡コンクリート（本発明において、単に「ＡＬＣ」ともいう）は、強度、耐火性、断熱性、調湿性、遮音性等に優れ、しかもコンクリートと比較して軽量である、という利点を有するため、多くの構造物が、柱や梁を鉄骨で造り、それに該ＡＬＣからなるＡＬＣ部材を固定するようにして構成されている。具体的には、該ＡＬＣ部材は、壁材、屋根材、床材、間仕切り等として使用され、いわゆるＡＬＣ構造物を構成している。
【０００３】
しかるに、前記ＡＬＣ部材は、一般的なコンクリートと比較して曲げ強度等が低い傾向にあるため、該ＡＬＣ部材に大きな荷重が作用した場合や、地震等で鉄骨に大きな変形が生じた場合には、該ＡＬＣ部材に変形、又はひび割れ等が発生し、その一部が剥落しやすくなるという問題点を有している。
【０００４】
従来、コンクリート構造物等についての補強方法としては、例えば特許文献１に開示されたような、アラミド繊維や炭素繊維などの繊維補強材をセメントモルタルにより固定する方法が知られているが、上記の如きＡＬＣ構造物については、これまで、充分な持続効果のある補修方法が見出されていない。
【０００５】
【特許文献１】特開２００３−２９３６９３号公報
【発明の開示】
【発明が解決しようとする課題】
【０００６】
そこで、本発明は、上記のようなＡＬＣ構造物に対し、長期に亘って該ＡＬＣ構造物よりＡＬＣ片が剥落することを防止しうる剥落防止方法及び剥落防止構造を提供することを一の目的とする。
【課題を解決するための手段】
【０００７】
上記課題を解決するべく、本発明者らが鋭意研究したところ、この種のＡＬＣ構造物は、ＡＬＣ部材同士が目地部を介して接合されており、しかも該目地部には弾性を有する目地材が介装された構成であるため、該ＡＬＣ構造物に荷重が作用した場合には、該目地部がズレるようにして変形を起こし、このようなズレによる変形が従来の繊維補強材を剥離させ、比較的早期に剥離防止作用を持続し得なくせしめていることを見出し、斯かる知見に基づいて本発明を完成するに至った。
【０００８】
即ち、本発明は、複数のＡＬＣ部材が目地部を介して配置され、該目地部には弾性部材が介装されてなるＡＬＣ構造物の剥落防止方法であって、前記ＡＬＣ部材の表面にプライマーを塗布するプライマー塗布工程と、前記目地部に弾力性のあるパテ材を充填する目地部充填工程と、前記プライマーが塗布されたＡＬＣ部材表面に弾力性のあるパテ材を塗布しつつ該パテ材により網状繊維材をＡＬＣ部材表面に固定する網状繊維材固定工程と、前記パテ材の表面を柔軟性のある表面被覆材で被覆する表面保護工程とを有することを特徴とするＡＬＣ構造物の剥落防止方法を提供する。
【０００９】
また、本発明は、複数のＡＬＣ部材が目地部を介して配置され、該目地部には弾性部材が介装されてなるＡＬＣ構造物の剥落防止構造であって、前記ＡＬＣ部材の表面にプライマーが塗布され、前記目地部に弾力性のあるパテ材が充填され、前記プライマーが塗布されたＡＬＣ部材表面に弾力性のあるパテ材によって網状繊維材が固定され、前記パテ材の表面に柔軟性のある表面被覆材が被覆されてなることを特徴とするＡＬＣ構造物の剥落防止構造を提供する。
【発明の効果】
【００１０】
本発明によれば、前記目地部に弾力性のあるパテ材を充填するとともに、弾力性のあるパテ材を用いて網状繊維材をＡＬＣ部材表面に固定するようにしたため、該ＡＬＣ構造物の変形により、目地部に伸縮やズレ変形が生じた場合であっても、該弾力性のあるパテ材、及び該パテ材により固定された網状繊維材がＡＬＣ構造物に付随して変形し、ＡＬＣ部材表面からの剥離を防止することが可能となる。
従って、本発明に係るＡＬＣ構造物の剥落防止方法によれば、ＡＬＣ部材に大きな荷重が作用したような場合や鉄骨に大きな変形を生じた場合であっても、比較的長期に亘って該ＡＬＣ構造物からのＡＬＣ片の剥落を防止し得るという効果がある。
【発明を実施するための最良の形態】
【００１１】
以下、本発明に係るＡＬＣ構造物の剥落防止方法の一実施形態について説明する。
図１は、本発明の一実施形態としてのＡＬＣ構造物の剥落防止方法のを示した概念図である。
【００１２】
本実施形態のＡＬＣ構造物の剥落防止方法は、複数のＡＬＣ部材１が目地部３を介して並置されてなるＡＬＣ構造物１０において、そのＡＬＣの剥落を防止するために行う剥落防止方法であって、前記ＡＬＣ部材１の表面にプライマー４を塗布するプライマー塗布工程と、前記目地部３に弾力性のあるパテ材５を充填する目地部充填工程と、前記プライマー４が塗布されたＡＬＣ部材１の表面に弾力性のあるパテ材６を塗布しつつ該パテ材６により網状繊維材７をＡＬＣ部材１の表面に固定する網状繊維材固定工程と、前記パテ材６の表面を柔軟性のある表面被覆材８で被覆する表面保護工程とを実施するものである。
【００１３】
前記プライマー塗布工程は、ＡＬＣ部材１の表面にプライマー４を塗布する工程である。ＡＬＣ部材１の表面にプライマー４を塗布しなければ、ＡＬＣ部材１の表面による吸水作用により、後に塗布する弾力性のあるパテ材６の硬化阻害や接着不良を招くこととなる。
特に、該弾力性のあるパテ材６がポリマーセメントである場合には、該ＡＬＣ部材１の表面による吸水作用によってポリマーセメント中のセメント成分の水和に必要な水分が部分的に不足し、水和不良となって接着性が低下することとなる。
【００１４】
該プライマー４としては、アクリル樹脂、エポキシ樹脂系又はシリコーン系の浸透性防止剤、ポリアクリル酸エステル（ＰＡＥ）系、エチレン酢酸ビニル（ＥＶＡ）系、又はスチレンブタジエンゴム（ＳＢＲ）系のポリマー等を１種又は２種以上含み、これらの樹脂成分等を水中に分散させてなる水性樹脂エマルジョンを好適に使用し得る。
該プライマーの市販品としては、住友大阪セメント社製の商品名「ライオンボンドＡ」を挙げることができる。
【００１５】
前記目地部充填工程は、目地部３に弾力性のあるパテ材５を充填する工程である。該パテ材を目地部に充填することにより、ＡＬＣ部材１の目地部３に形成された窪みが該パテ材で埋められ、その結果、ＡＬＣ部材１同士の接合部分が平坦となるため、後述する網状繊維材７の固定が容易となる。
また、該パテ材５が弾力性を有するものであるため、該目地部が伸縮又は湾曲といった変形を起こしても、該パテ材５及び該パテ材５により固定された網状繊維材７がＡＬＣ構造物１０の変形に追従でき、長期に亘ってＡＬＣ部材１の剥落を防止することができる。
【００１６】
該弾力性のあるパテ材５としては、ポリマーセメントモルタルを使用することができ、特に、セメント１００重量部に対して５重量部以上３０重量部未満のポリマー固形分を含むポリマーセメントモルタルが好適である。
該ポリマーセメントモルタルとは、セメント、細骨材、水、混和剤などを含んでなるセメントモルタルに、流動性や接着力の向上、吸水率の減少などを目的として水性ポリマーディスパージョンが添加されたものである。水性ポリマーディスパージョンを構成するポリマーとしては、アクリル、エチレン酢酸ビニル、スチレンブタジエン、ウレタン等やそれらの混合物を挙げることができる。
中でも、アクリルを含んでなるアクリル系ポリマーディスパージョンが好ましく、更に、ガラス転移温度が−５０℃〜−２０℃のアクリル樹脂を含んでなるアクリル系ポリマーディスパージョンがより好ましい。
斯かる構成のポリマーセメントモルタルの市販品としては、住友大阪セメント社製の商品名「リフレベースパテ」を挙げることができる。
【００１７】
ガラス転移温度が−５０℃〜−２０℃のアクリル系ポリマーディスパージョンを採用することにより、ＡＬＣ構造物への追従性と付着強度に優れたものとなる。
尚、本発明において、ガラス転移温度とは、示差走査熱量測定器（Ｐｅｒｋｉｎ Ｅｌｍｅｒ社製ＤＳＣ−７型）を用いて、昇温速度２０℃／分で測定し、ＪＩＳ  Ｋ  ７１２１（１９８７）に従い求めた中間点ガラス転移温度（Ｔmg）である。
【００１８】
前記網状繊維材固定工程は、プライマー４が塗布されたＡＬＣ部材１の表面に弾力性のあるパテ材６を塗布しつつ該パテ材６により網状繊維材７をＡＬＣ構造物１０の表面、即ち、ＡＬＣ部材１の表面に固定する工程である。
該パテ材６としては、前記目地部充填工程において説明したパテ材５と同様のパテ材を使用することができる。
【００１９】
また、該網状繊維材７としては、ＡＬＣの剥落を防止しうる強度を有するものであれば、特に限定されるものではない。該網状繊維材７としては、例えば、耐アルカリ性ガラス繊維、ビニロン繊維、ポリプロピレン繊維、アラミド繊維、アクリル繊維、ナイロン繊維、炭素繊維等の繊維材が、織物状、編物状、メッシュ状等の網状に形成された任意のものを使用することができる。
中でも、少なくとも経方向、斜方向および逆斜方向の３軸方向の糸で構成される積層布であり、且つ、ポリプロピレン製網状繊維材を用いることが好ましい。斯かる構成の網状繊維材を用いることにより、３軸方向の糸で構成される積層布がＡＬＣの剥落をより確実に防止し、さらにポリプロピレン製繊維が加工性に優れるため、壁面に貼付しやすいという効果がある。
【００２０】
さらに、該前記網状繊維材固定工程では、図１に示したように、タッカー８を併用し、前記網状繊維材７を固定することが好ましい。具体的には、先ず、前記パテ材６を塗布し、該パテ材６の上に網状繊維材７を載置する。さらに、載置された該網状繊維材７の上からタッカー８を打ち込み、更に該網状繊維材７及び該タッカー８を被覆するように前記パテ材６を重ねて塗布する方法を採用しうる。
タッカー８は、その先端部分がＡＬＣ部材１に貫入されるため、該タッカー８を用いて網状繊維材７を固定することにより、ＡＬＣ剥落時の押し抜きせん断に対する抵抗力が増し、より確実に網状繊維材７を固定し、ＡＬＣの剥落を防止することができる。
【００２１】
該タッカーに用いる針としては、任意の形状のものを使用することができるが、材質はステンレス製とすることが好ましい。鉄製の針はポリマーセメントモルタル等の影響により、早期に錆びが発生するが、ステンレス製とすることにより、このような錆びの発生を長期に亘って防ぐことができる。
【００２２】
前記表面保護工程は、パテ材６の表面を柔軟性のある表面被覆材９で被覆する工程である。
該表面被覆材９としては、ポリマーセメントモルタルを使用することができ、特に、セメント１００重量部に対して３０重量部以上１２０重量部未満のポリマー固形分を含むポリマーセメントモルタルが好適である。
該ポリマーセメントモルタルは、ポリマー固形分の含有量を除き、パテ材５において説明したものと同様のものを使用することができる。
また、該ポリマーとしては、アクリルを含んでなるアクリル系ポリマーディスパージョンが好ましく、更に、ガラス転移温度が−５０℃〜−２０℃のアクリル樹脂を含んでなるアクリル系ポリマーディスパージョンがより好ましく、該ポリマーディスパージョンを採用することによりＡＬＣ構造物への追従性と付着強度がより一層高められる。
斯かる構成のポリマーセメントモルタルの市販品としては、住友大阪セメント社製の商品名「リフレベースＺ」を挙げることができる。
【００２３】
そして、このような手順を経ることにより、図２に示すようなＡＬＣ構造物の剥離防止構造の一実施形態が作成される。つまり、本実施形態に係る剥離防止構造は、複数のＡＬＣ部材１が目地部を介して隣り合った状態に配置され、該目地部には弾性部材２が介装されており、さらに、前記ＡＬＣ部材１の表面にはプライマー４が塗布され、前記目地部には弾力性のあるパテ材５が充填され、前記プライマー４が塗布されたＡＬＣ部材表面には弾力性のあるパテ材６によって網状繊維材７が固定され、前記パテ材６の表面には柔軟性のある表面被覆材９が被覆されてなるものである。
斯かる構成のＡＬＣ構造物の剥離防止構造によれば、隣り合うＡＬＣ部材５に大きな荷重が作用したり、又は鉄骨に大きな変形を生じた場合であっても、ＡＬＣ部材５から網状繊維材７が剥離することが防止され、該網状繊維材７による補強作用が長期に亘って発揮されることとなり、耐震性に優れた構造物となる。
【００２４】
尚、本発明において、剥離防止の対象となるＡＬＣ構造物としては、複数のＡＬＣ部材が目地部を介して配置され、該目地部に弾性部材が介装されてなるＡＬＣ構造物であれば、特に限定されるものではない。該ＡＬＣ構造物としては、例えば、倉庫、工場、低層建造物及び中層建造物等が挙げられる。
【図面の簡単な説明】
【００２５】
【図１】本発明に係るＡＬＣ構造物の剥落防止方法の一実施形態を示した概念図。
【図２】本発明に係るＡＬＣ構造物の剥落防止構造の一実施形態を示した拡大断面図。
【符号の説明】
【００２６】
１      ＡＬＣ部材
２      弾性部材
３      目地部
４      プライマー
５、６  パテ材
７      網状繊維材
８      タッカー
９      表面被覆材
１０    ＡＬＣ構造物
【図１】
2010106567.tif 000003
【図２】
2010106567.tif 000004